1 중량 % 의 초산 수용액 97 g 에 점도 가 1446 cps , 탈 아세틸 화도 가 95 % 인 키 토산 3 g 을 넣 고 교반기 를 사용 하 여 저 어 주 면서 용해 시켜서 투명 한 용액 을 제조 한다 . 제조 된 키 토산 용액 을 4 ℃ 에서 12 시간 동안 숙성 시켰 다 . 숙성 한 키 토산 용액 을 테플론 필름 상 에서 두께 조절 이 가능 한 필름 메이커 를 사용 하 여 300 mm 두께 의 필름 상 으로 형성 시켰 다 . 형성 된 키 토산 필름 을 상온 에서 12 시간 동안 건조 처리 한 결과 상기 에서 요구 하 는 두께 를 갖 는 수용성 키 토산 필름 이 수득 되 었 다 .